(57)【要約】【課題】熱硬化処理の際のライナーの熱劣化を抑制する技術を提供する。【解決手段】紫外線透過性を有する樹脂製のライナー１０を準備する（ステップＳ１０）。ライナー１０に、紫外線硬化性と熱硬化性とを有する熱硬化性樹脂を含浸させた強化繊維５を巻き付けて強化繊維層１６を形成する（ステップＳ２０）。ライナー１０の内部から強化繊維層１６に向かって紫外線を照射し、ライナー１０の近傍の熱硬化性樹脂を紫外線硬化させる（ステップＳ３０）。また、ライナー１０を外部から加熱して強化繊維層１６の熱硬化性樹脂を加熱硬化させる（ステップＳ４０）。【選択図】図１
2014124901.tif 000002
【特許請求の範囲】
【請求項１】
高圧タンクの製造方法であって、
（ａ）紫外線を透過するライナーの外表面に紫外線硬化性を有する熱硬化性樹脂を含浸させた強化繊維を巻き付ける工程と、
（ｂ）前記ライナーの内部から前記強化繊維に向かって紫外線を照射する工程と、
（ｃ）前記ライナーの外部から前記熱硬化性樹脂を加熱する工程と、
を備える、製造方法。
【請求項２】
請求項１記載の製造方法であって、
前記工程（ｃ）は、前記工程（ｂ）において前記熱硬化性樹脂を紫外線硬化させた後に、前記熱硬化性樹脂の加熱硬化を開始する工程である、製造方法。
【請求項３】
請求項１または２記載の製造方法であって、
前記ライナーは、透明性を有する樹脂部材によって構成されている、製造方法。
【請求項４】
請求項１から３のいずれか一項に記載の製造方法であって、
前記ライナーは、ポリエチレン樹脂によって構成されている、製造方法。
【請求項５】
請求項１から４のいずれか一項に記載の製造方法であって、
前記工程（ｃ）は、前記ライナーを構成する部材のガラス転移温度と同程度の温度で加熱する工程である、製造方法。
【請求項６】
高圧タンクの製造装置であって、
熱硬化性樹脂が含浸された強化繊維が巻き付けられたライナーを保持する保持部と、
前記ライナーの内部に収容され、前記ライナーの内部から前記強化繊維に向かって紫外線を照射する紫外線照射部と、
前記ライナーの外部から前記強化繊維を加熱する加熱部と、
を備える、製造装置。
【請求項７】
高圧タンクであって、
紫外線を透過する樹脂製のライナーと、
前記ライナーに巻き付けられた強化繊維と、熱硬化性樹脂と、を有する繊維強化樹脂層であって、
前記ライナーの外表面に配置され、紫外線硬化された熱硬化性樹脂を含む紫外線硬化層と、
前記紫外線硬化層の上に配置され、熱硬化された熱硬化性樹脂を含む熱硬化層と、を有する、繊維強化樹脂層と、
を備える、高圧タンク。
【発明の詳細な説明】
【技術分野】
【０００１】
本発明は、高圧タンクに関する。
【背景技術】
【０００２】
従来から、高圧流体を充填する高圧タンクを、フィラメント・ワインディング法（以下、「ＦＷ法」とも呼ぶ）によって製造する技術が提案されている（下記特許文献１−３等）。ＦＷ法による高圧タンクの製造方法では、ライナーとも呼ばれるタンク容器の外表面に熱硬化性樹脂を含浸させた強化繊維を巻き付け、熱硬化性樹脂を熱硬化させることによって繊維強化樹脂層が形成される。
【先行技術文献】
【特許文献】
【０００３】
【特許文献１】特開２００２−１８８７９４号公報
【特許文献２】特開２００６−３００１９４号公報
【特許文献３】特開２０１０−２６５９３２号公報
【発明の概要】
【発明が解決しようとする課題】
【０００４】
ところで、従来から、高圧タンクを軽量化するためにライナーを樹脂部材等の軽量な材料で構成する技術が知られている。しかし、ライナーを樹脂部材で構成した場合には、熱硬化性樹脂の熱硬化処理のための加熱によって、ライナーの樹脂部材が劣化してしまう場合があった。
【０００５】
特許文献１には、樹脂製のライナーと繊維強化樹脂層であるシェルとの間に、ライナーからの水素の透過を抑制するための水素バリア層を備える水素タンクが開示されている。しかし、特許文献１では、熱硬化処理の際の加熱によってライナーが劣化することについては一切考慮されていない。
【０００６】
特許文献２には、高圧タンクの製造時間の短縮のために、ライナーの内部に発熱手段を配置して、ライナーを内部から加熱しつつ、接着剤を付着させた繊維をライナーに巻き付けることによって、接着剤の硬化を促進させる技術が開示されている。特許文献２においても、熱硬化処理の際のライナーの熱劣化については一切考慮されていない。むしろ、特許文献２の技術はライナーを介して接着剤に熱を伝達させており、ライナーを樹脂で構成した場合にはライナーの熱劣化が促進されてしまう可能性がある。
【０００７】
特許文献３には、樹脂製のライナーと繊維強化樹脂層との間に断熱層を配置することによって、熱硬化処理の際の加熱によってライナーが劣化してしまうことを抑制する技術が開示されている。しかし、特許文献３の技術では、断熱層の追加が、高圧タンクの大型化や、重量の増加、製造コストの増大などを引き起こす可能性がある。
【０００８】
以上のように、ＦＷ法によって高圧タンクの製造工程においては、熱硬化処理の際のライナーの熱劣化を抑制することについて、依然として改善の余地があった。そのほか、従来の高圧タンクの製造工程においては、その低コスト化、省資源化、製造工程の容易化、製造装置の小型化、簡易化、使い勝手の向上等が要求されてきた。
【課題を解決するための手段】
【０００９】
本発明は、上述の課題の少なくとも一部を解決するためになされたものであり、以下の形態として実現することが可能である。
【００１０】
［１］本発明の一形態によれば、高圧タンクの製造方法が提供される。この製造方法は、（ａ）紫外線を透過するライナーの外表面に紫外線硬化性を有する熱硬化性樹脂を含浸させた強化繊維を巻き付ける工程と；（ｂ）前記ライナーの内部から前記強化繊維に向かって紫外線を照射する工程と；（ｃ）前記ライナーの外部から前記熱硬化性樹脂を加熱する工程と；を備える。この形態の製造工程によれば、ライナー近傍の熱硬化性樹脂については紫外線によって硬化させることができるため、熱硬化性樹脂の熱硬化反応における反応熱によってライナーが劣化してしまうことを抑制できる。
【００１１】
［２］上記形態の製造工程において、前記工程（ｃ）は、前記工程（ｂ）において前記熱硬化性樹脂を紫外線硬化させた後に、前記熱硬化性樹脂の加熱硬化を開始する工程であっても良い。この製造工程であれば、予め、ライナー近傍の熱硬化性樹脂を紫外線硬化させた上で、熱硬化性樹脂の加熱硬化が開始されるため、ライナー近傍において熱硬化性樹脂の加熱硬化に伴う反応熱によってライナーが劣化してしまうことをより確実に抑制できる。
【００１２】
［３］上記形態の製造方法において、前記ライナーは、透明性を有する樹脂部材によって構成されていても良い。この形態の製造方法によれば、紫外線が効率よくライナーを透過するため、ライナー近傍の熱硬化性樹脂をより効率的に紫外線硬化させることができる。
【００１３】
［４］上記形態の製造方法において、前記ライナーは、ポリエチレン樹脂によって構成されていても良い。この形態の製造方法によれば、ライナーの熱劣化を抑制しつつ、高圧タンクを軽量化することができる。
【００１４】
［５］上記形態の製造方法において、前記工程（ｃ）は、前記ライナーを構成する部材のガラス転移温度と同程度の温度で加熱する工程であっても良い。この形態の製造方法によれば、ライナーの熱劣化を抑止しつつ、熱硬化性樹脂を確実に熱硬化させることができる。
【００１５】
［６］本発明の他の形態によれば、高圧タンクの製造装置が提供される。この製造装置は、熱硬化性樹脂が含浸された強化繊維が巻き付けられたライナーを保持する保持部と；前記ライナーの内部に収容され、前記ライナーの内部から前記強化繊維に向かって紫外線を照射する紫外線照射部と；前記ライナーの外部から前記強化繊維を加熱する加熱部と；を備える。この製造装置によれば、ライナー近傍の熱硬化性樹脂については紫外線によって硬化させることができるため、熱硬化性樹脂の熱硬化反応における反応熱によってライナーが劣化してしまうことを抑制できる。
【００１６】
［７］本発明の他の形態によれば、高圧タンクが提供される。この高圧タンクは、紫外線を透過する樹脂製のライナーと；前記ライナーに巻き付けられた強化繊維と、熱硬化性樹脂と、を有する繊維強化樹脂層であって、前記ライナーの外表面に配置され、紫外線硬化された熱硬化性樹脂を含む紫外線硬化層と、前記紫外線硬化層の上に配置され、熱硬化された熱硬化性樹脂を含む熱硬化層と、を有する繊維強化樹脂層と；を備える。この高圧タンクであれば、製造時においてライナーが熱劣化することが抑制されているため、高圧タンクの耐久性が向上される。
【００１７】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１８】
本発明は、製造方法や製造装置以外の種々の形態で実現することも可能である。例えば、それらの方法や装置によって製造された高圧タンクや圧力容器等の形態で実現することができる。また、熱硬化性樹脂の硬化方法、その方法を利用した熱硬化処理装置、高圧タンクの製造装置や熱硬化処理装置の制御方法、その制御方法を実現するコンピュータプログラム、そのコンピュータプログラムを記録した一時的でない記録媒体等の形態で実現することができる。
【図面の簡単な説明】
【００１９】
【図１】高圧タンクの製造工程の手順を示す説明図。
【図２】ライナーの構成を示す概略断面図。
【図３】強化繊維層の形成工程を説明するための模式図。
【図４】熱硬化性樹脂の硬化処理に用いられる硬化処理装置の構成を示す概略図。
【図５】第１と第２の硬化処理における熱硬化性樹脂の硬化反応の説明図。
【図６】完成品の高圧タンクの外観を示す概略図。
【発明を実施するための形態】
【００２０】
A．実施形態：
図１は、本発明の一実施形態としての高圧タンクの製造工程の手順を示すフローチャートである。この製造工程では、ＦＷ法によって樹脂製のタンク容器（以後、「ライナー」とも呼ぶ）の外表面に繊維強化樹脂層が形成された、水素などの高圧流体を貯蔵する高圧タンクが製造される。ステップＳ１０は、高圧タンクの本体部を構成するライナーを準備する工程である。なお、この工程で準備されるライナーは後述するように、軽量な樹脂製であるとともに、紫外線透過性を有している。ステップＳ２０は、ライナーの外表面に、熱硬化性樹脂を含浸させた強化繊維（いわゆるプリプレグ）を巻き付けることによって、ライナー全体を覆う強化繊維層を形成する工程である。
【００２１】
ステップＳ３０，Ｓ４０は、強化繊維層の熱硬化性樹脂を硬化させる硬化処理を行い、強化繊維層を繊維強化樹脂層とする工程である。本実施形態では、ステップＳ３０において、紫外線によって熱硬化性樹脂を硬化させる第１の硬化処理が実行され、ステップＳ４０において、加熱によって熱硬化性樹脂を硬化させる第２の硬化処理が実行される。本実施形態の製造工程では、これら２つの硬化処理の組み合わせによって、ライナーの熱劣化が抑制されるとともに熱硬化性樹脂の硬化性が確保されるが、その詳細については後述する。ステップＳ５０は、繊維強化樹脂層が形成されたライナーに対して、バルブなどの所定の外装部品を取り付け、高圧タンクを完成させる工程である。以下に、各工程の詳細な内容を説明する。
【００２２】
図２は、ステップ１０（図１）で準備されるライナー１０の構成を示す概略断面図である。なお、図２では、ライナー１０の中心軸ＣＸを一点鎖線で図示してある。ライナー１０は、高圧ガスタンクの本体胴部を構成する略円筒状のシリンダ部１１と、高圧ガスタンクの鏡部を構成する略半球状のドーム部１２と、を有する中空容体である。ライナー１０の２つのドーム部１２の頂部は開口しており、ライナー１０の内部空間１３に高圧流体を流通させるための配管やバルブの接続部として機能する金属部材である口金部１５が取り付けられている。
【００２３】
本実施形態のライナー１０は樹脂製であり、紫外線を透過するように構成されている。より具体的には、本実施形態のライナー１０は、ポリエチレン系樹脂などの透明性を有する樹脂部材によって構成された外壁を備えている。なお、ライナー１０を構成するポリエチレン系樹脂としては、低密度ポリエチレン（ＬＰＤＥ；Low Density Polyethylene）と、高密度ポリエチレン（ＨＤＰＥ；High Density Polyethylene）と、リニアポリエチレン（Ｌ−ＬＤＰＥ；Linear Low density Polyethylene）のうちのいずれであっても良い。ただし、低密度ポリエチレンであれば、高い透明性を確保することができ、後述する紫外線による硬化処理においてより高い硬化性を得ることができる。また、高密度ポリエチレンであれば、完成後の高圧タンクにおいて、高い耐熱性を確保することができる。
【００２４】
ところで、ライナー１０は、完成品である高圧タンクの目標耐熱温度よりも高い耐熱温度を有していることが好ましい。従って、例えば、高圧タンクの目標耐熱耐温度が現行の法規で定められた１１０℃以上である場合には、ライナー１０の耐熱温度は１２０℃程度以上であることが望ましい。ライナー１０の透明性を確保しつつ、１２０℃以上の高い耐熱性を確保するためには、例えば、以下のような材料によってライナー１０を構成しても良い。
（１）宇部丸善ポリエチレン株式会社製／ユリメリット（登録商標）
（２）エチレン−ビニルアルコール共重合体
（３）ポリプロピレン共重合体
（４）エチレン−ビニルアルコール共重合体とポリプロピレン共重合体との混合材料
【００２５】
また、ライナー１０は、水素などの高圧気体を貯蔵するためには、より高い気体不透過性を有することが望ましい。そのため、ライナー１０は、その外表面に、紫外線透過性を確保しつつ高い気体不透過性を有する樹脂材料（例えば、アモルファスナイロン等）の被覆層が形成されても良い。あるいは、ライナー１０は、上述した外壁の構成材料に、アモルファスナイロン等の樹脂材料を混合させて、ライナー１０の外壁自体の気体不透過性を向上させても良い。
【００２６】
図３（Ａ），（Ｂ）は、ステップＳ２０（図１）における強化繊維層１６の形成工程を説明するための模式図である。図３（Ａ）は、ライナー１０に強化繊維５を巻き付ける巻付装置２０の構成を示す概略図である。図３（Ｂ）は、強化繊維層１６が形成された後のライナー１０の構成を示す概略断面図であり、強化繊維層１６が追加されている点以外は、図２とほぼ同じである。ステップＳ２０（図１）では、巻付装置２０によって、ライナー１０に、エポキシ樹脂などの熱硬化性樹脂を含浸させた強化繊維５が巻き付けられ、ライナー１０の外表面を被覆する強化繊維層１６が形成される。
【００２７】
巻付装置２０は、ライナー保持部２１と、繊維繰出部２５と、を備える。ライナー保持部２１は、ライナー１０を保持するための２つの保持軸２２を備える。各保持軸２２は、ライナー１０の２つの口金部１５のそれぞれの開口部に勘合的に接続される。各保持軸２２は、矢印Ｐで示すように、回動機構２３に回動可能に保持されている。これによって、ライナー保持部２１は、ライナー１０の２つの口金部１５の高さ位置を相対的に変位させてライナー１０の取付角度を調整することができる。また、２つの保持軸２２のうちの１つは回転駆動部２４に接続されている。ライナー保持部２１は、ライナー１０への強化繊維５の巻き付けの際には、矢印Ｒで示すように、保持軸２２を回転軸としてライナー１０を所定の回転速度で回転させる。
【００２８】
繊維繰出部２５は、ライナー保持部２１に取り付けられ、回転しているライナー１０に対して、強化繊維５を繰り出す。繊維繰出部２５は、ライナー１０との間に、強化繊維５が挿通される繊維ガイド２６を有している。繊維ガイド２６は、矢印Ｓで示すように、ライナー１０の中心軸に沿って往復移動が可能に構成されている。繊維繰出部２５は、繊維ガイド２６の位置を調整することによって、ライナー１０に対する強化繊維５の繰り出し角度や巻き付け位置を調整することができる。
【００２９】
巻付装置２０は、ライナー保持部２１におけるライナー１０の取付角度と、繊維繰出部２５による強化繊維５の繰り出し角度や巻き付け位置を調整し、ライナー１０に対して、強化繊維５を、いわゆるフープ巻きやヘリカル巻きなどによって多層的に巻き付ける。これによって、ライナー１０の外表面を被覆する強化繊維層１６が形成される。なお、強化繊維層１６は、ライナー１０の口金部１５の開口部のみが外部に露出するように形成される。
【００３０】
ここで、本実施形態の強化繊維５に含浸される熱硬化性樹脂としては、紫外線硬化性と熱硬化性の両方を有しているものが好ましい。このような熱硬化性樹脂であれば、後述する熱硬化処理によって効果的に硬化させることができる。また、熱硬化性樹脂としては、硬化の際にカチオン重合するものが好ましい。このような熱硬化性樹脂であれば、硬化収縮や、酸素による硬化反応の阻害が抑制できる。
【００３１】
なお、紫外線硬化性と熱硬化性とを有する熱硬化性樹脂としては、例えば、下記（５）の材料がある。
（５）株式会社ＡＤＥＫＡ製／アデカオプトマー  ＫＳシリーズ
また、熱硬化性樹脂に紫外線硬化性を具備させるためには、例えば、下記（６）等の紫外線硬化剤を熱硬化性樹脂の原料に配合しても良い。
（６）三新化学工業株式会社製／サンエイドＳＩシリーズ
なお、熱硬化処理におけるライナー１０の熱劣化を抑制するためには、上記（６）の配合剤のうち、特に、ＳＩ−８０Ｌ，ＳＩ−１００Ｌ，ＳＩ−１１０Ｌが好適である。
【００３２】
図４は、ステップＳ３０，Ｓ４０（図１）の熱硬化性樹脂の硬化処理に用いられる硬化処理装置３０の構成を示す概略図である。硬化処理装置３０は、処理室３１と、ライナー保持部３２と、紫外線照射部３５と、温度制御部３６と、を備える。処理室３１は、気密な密閉空間である。硬化処理装置３０の各構成部３２，３５，３６は、処理室３１に収容されている。
【００３３】
ライナー保持部３２は、ライナー１０の口金部１５の開口部に勘合的に接続されてライナー１０を保持する２つの保持軸３３を備えている。なお、各保持軸３３は、ライナー１０が取り付けられたときには、ライナー１０の内部空間１３まで突出するように構成されている。ライナー保持部３２は、保持軸３３を回転させる回転駆動部３４を備えており、硬化処理中には、矢印Ｒで示すように、保持軸３３を回転軸としてライナー１０を所定の回転速度で回転させる。
【００３４】
紫外線照射部３５は、ライナー保持部３２の２つの保持軸３３に保持されており、ライナー１０がライナー保持部３２に取り付けられたときには、ライナー１０の内部空間１３に収容される。紫外線照射部３５は、ライナー１０の内部空間１３において、ライナー１０の内壁面全体に紫外線を照射可能なように、ライナー１０の中心軸方向に沿って延びている。温度制御部３６は、電熱などによって処理室３１内の温度を制御する。温度制御部３６は、第２の硬化処理の際は、処理室３１内の温度を上昇させることによって、ライナー保持部３２に保持されて回転しているライナー１０を外部から加熱する。
【００３５】
硬化処理装置３０は、ステップＳ３０，Ｓ４０の第１と第２の硬化処理を以下のように実行する。硬化処理装置３０は、ライナー保持部３２に取り付けられたライナー１０の回転を開始させるとともに、紫外線照射部３５による紫外線照射を開始する（ステップＳ３０）。その後、所定の時間経過した後に、温度制御部３６は、処理室３１の温度を所定の温度まで上昇させて、強化繊維層１６の熱硬化性樹脂の熱硬化を開始させる（ステップＳ４０）。温度制御部３６は、強化繊維層１６の熱硬化性樹脂の硬化が完了し、繊維強化樹脂層１６ｃが生成されるまで、処理室の温度を維持する。なお、第１の硬化処理において開始された紫外線照射部３５による紫外線の照射は、第２の硬化処理の開始後にも継続されていても良いし、開始時に終了されていても良い。
【００３６】
図５（Ａ），（Ｂ）はそれぞれ、第１と第２の熱硬化処理における熱硬化性樹脂の硬化反応の説明図である。図５（Ａ），（Ｂ）にはそれぞれ、強化繊維層１６が形成されたライナー１０の一部概略断面が模式的に図示されている。具体的には、図５（Ａ），（Ｂ）にはそれぞれ、ライナー１０の外壁１０Ｗと、強化繊維層１６を構成する、繊維本体５ｆと、繊維本体５ｆに含浸・付着されている熱硬化性樹脂５ｒと、を図示してある。なお、図５（Ａ），（Ｂ）では、硬化前の熱硬化性樹脂５ｒを斜線ハッチングで図示し、硬化後の熱硬化性樹脂５ｒをクロスハッチングで図示してある。
【００３７】
第１の硬化処理では、ライナー１０の内部空間１３から強化繊維層１６に向かって紫外線が照射される。これによって、ライナー１０の外壁１０Ｗの近傍の熱硬化性樹脂５ｒの紫外線硬化を開始させる（図５（Ａ））。第２の硬化処理では、処理室３１の昇温に伴って強化繊維層１６の外表面側からライナー１０の内部に向かって熱が移動することによって、強化繊維層１６の外側からの熱硬化が開始される（図５（Ｂ））。
【００３８】
ここで、一般に、熱硬化性樹脂の硬化反応は発熱反応である。そのため、ＦＷ法による高圧タンクの製造工程において熱硬化反応のみによって熱硬化性樹脂を硬化させると、強化繊維層中の温度が処理室の制御温度以上になってしまい、樹脂製のライナーのガラス転移温度を超えて、ライナーを熱劣化させてしまう可能性がある。ライナーの熱劣化を抑制するために、処理室の制御温度を低くすると、熱硬化性樹脂を十分に硬化させることができなくなってしまう可能性がある。
【００３９】
これに対して、本実施形態の製造工程では、ライナー１０の外壁１０Ｗの近傍に存在する熱硬化性樹脂５ｒについては第１の硬化処理によって紫外線硬化させる。そのため、第２の硬化処理が開始された後に、ライナー１０の外壁１０Ｗの近傍において、熱硬化性樹脂５ｒの反応熱によって処理室３１の制御温度以上の昇温が生じてしまうことが抑制される。従って、硬化処理において、ライナー１０が熱劣化してしまうことが抑制される。また、本実施形態の製造工程では、熱硬化性樹脂５ｒを内側と外部とから硬化させるため、強化繊維層１６の下層側を確実に硬化させることができるとともに、処理時間の短縮化を図ることができる。
【００４０】
ところで、紫外線の照射量Ｉが１５００ｍＪ／ｃｍ2より小さい場合には、紫外線を十分に熱硬化性樹脂５ｒまで到達させることができず、熱硬化性樹脂５ｒを十分に硬化させることができない可能性がある。一方、紫外線の照射量Ｉが１０００００ｍＪ／ｃｍ2より大きい場合にはライナー１０を構成する樹脂材料を分解・劣化させてしまう可能性がある。従って、熱硬化性樹脂５ｒの硬化性を確保しつつ、ライナー１０の構成部材の保護を確保するためには、第１の硬化処理における紫外線の照射量Ｉは、１５００≦Ｉ≦１０００００ｍＪ／ｃｍ2であることが好ましく、２０００≦Ｉ≦１００００ｍＪ／ｃｍ2であることがより好ましい。
【００４１】
また、第２の硬化処理における処理室３１の制御温度（ライナー１０の加熱温度）は、ライナー１０を構成する樹脂部材のガラス転移温度と同程度の温度であっても良い。前記したとおり、本実施形態の製造方法によれば、ライナー１０の近傍において熱硬化性樹脂の反応熱による過昇温が発生することが抑制されている。従って、第２の硬化処理において、熱硬化性樹脂５ｒの硬化性を確保できるように、ライナー１０のガラス転移温度と同程度の温度まで昇温させた場合であっても、ライナー１０の熱劣化が抑制される。なお、「ガラス転移温度と同程度の温度」とは、ガラス転移温度に対して±１０％程度の温度を意味する。
【００４２】
図６は、ステップＳ５０（図１）において外装品が取り付けられて完成された高圧タンク１００の構成を示す概略図である。ステップＳ５０では、外表面に繊維強化樹脂層１６ｃが生成されたライナー１０に対して、バルブ１７が口金部１５に取り付けられるとともに、ドーム部１２全体を被覆する樹脂製のキャップ１８が取り付けられる。なお、ステップＳ５０では、ライナー１０の繊維強化樹脂層１６ｃの外表面に、高圧タンク１００の強度を向上させるためのガラス繊維強化プラスチック（ＧＦＲＰ；Glass fiber reinforced plastics）の被覆層が形成されても良い。
【００４３】
以上のように、本実施形態のＦＷ法による高圧ガスタンクの製造工程では、熱硬化性樹脂の硬化処理として、ライナー１０の内部からの紫外線の照射による紫外線硬化と、ライナー１０の外部からの加熱による加熱硬化処理とを組み合わせて実行する。従って、ライナー１０の外壁近傍において、熱硬化性樹脂の硬化反応の反応熱によって過昇温が生じ、樹脂製のライナー１０が熱劣化してしまうことを抑制できる。また、熱硬化性樹脂の硬化処理を効率化することができる。
【００４４】
B．変形例：
B1．変形例１：
上記実施形態では、ライナー１０の２つのドーム部１２にそれぞれ口金部１５が設けられていたが、口金部１５は１つでも良い。この場合には、省略された口金部１５に換えて、巻付装置２０や硬化処理装置３０の保持軸２２，３３の取付部が形成されても良い。なお、ライナー１０の構成は、上記実施形態の形状に限定されるものではなく、他の形状を有していても良い。
【００４５】
B2．変形例２：
上記実施形態では、ステップＳ３０における第１の硬化処理において熱硬化性樹脂を予め紫外線硬化させた上で、ステップＳ４０における第２の硬化処理において熱硬化性樹脂の加熱硬化を開始していた。しかし、第１の硬化処理における紫外線照射と第２の硬化処理の加熱処理とは同時に開始されても良いし、第１の硬化処理における紫外線照射は第２の硬化処理の加熱処理より後に開始されても良い。熱硬化性樹脂の硬化処理では、ライナー１０の外壁１０Ｗの近傍領域において過昇温が発生する前に当該領域において熱硬化性樹脂の紫外線硬化されていれば良い。
【００４６】
B3．変形例３：
上記実施形態では、ライナー１０の外壁が透明性を有するように構成されていた。しかし、ライナー１０は外壁が透明性を有する構成を有していなくても良い。ライナー１０は、内部からの紫外線が外部の熱硬化性樹脂に到達するように構成されていれば良い。
【００４７】
B4．変形例４：
上記実施形態では、強化繊維層１６の全体の熱硬化性樹脂が熱硬化性と紫外線硬化性とを有していた。しかし、強化繊維層１６の全体の熱硬化性樹脂が熱硬化性と紫外線硬化性の両方を有していなくても良い。強化繊維層１６の熱硬化性樹脂のうち、少なくとも、ライナー１０に近接して配置される熱硬化性樹脂が紫外線硬化性を有していれば良い。
【００４８】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４９】
５…強化繊維
５ｆ…繊維本体
５ｒ…熱硬化性樹脂
１０…ライナー
１０Ｗ…外壁
１１…シリンダ部
１２…ドーム部
１３…内部空間
１５…口金部
１６…強化繊維層
１６ｃ…繊維強化樹脂層
１７…バルブ
１８…キャップ
２０…巻付装置
２１…ライナー保持部
２２…保持軸
２３…回動機構
２４…回転駆動部
２５…繊維繰出部
２６…繊維ガイド
３０…硬化処理装置
３１…処理室
３２…ライナー保持部
３３…保持軸
３４…回転駆動部
３５…紫外線照射部
３６…温度制御部
１００…高圧タンク
【図１】
2014124901.tif 000003
【図２】
2014124901.tif 000004
【図３】
2014124901.tif 000005
【図４】
2014124901.tif 000006
【図５】
2014124901.tif 000007
【図６】
2014124901.tif 000008